(57)【要約】【課題】本発明は、高速塗装時の塗装欠陥を抑制し、加工性、金属密着性、耐レトルト性、滑り性、および耐摩耗性等の塗膜性能に優れ、さらに製蓋工程においてカットエッジラフやワックス堆積が生じにくい金属包装材用水性塗料の提供を目的とする。【解決手段】アクリル変性エポキシ樹脂（Ａ）の水分散体、及び分散粒子の平均粒子径が０．０１〜１５μｍであるワックス水性分散体（Ｂ）を含み、２５℃でのせん断速度１００００ｓ-1における粘度ηHが２０〜１００ｍＰａ・ｓであり、且つ、せん断速度０．１ｓ-1における粘度ηLと、せん断速度１００００ｓ-1における粘度ηHとの比ηL／ηHが１〜８であることを特徴とする金属包装材用水性塗料。【選択図】なし【特許請求の範囲】
【請求項１】
アクリル変性エポキシ樹脂（Ａ）の水分散体、及び分散粒子の平均粒子径が０．０１〜１５μｍであるワックス水性分散体（Ｂ）を含み、
２５℃でのせん断速度１００００ｓ-1における粘度ηHが２０〜１００ｍＰａ・ｓであり、且つ、せん断速度０．１ｓ-1における粘度ηLと、せん断速度１００００ｓ-1における粘度ηHとの比ηL／ηHが１〜８であることを特徴とする金属包装材用水性塗料。
【請求項２】
アクリル変性エポキシ樹脂（Ａ）が、カルボキシル基含有モノマーを含むエチレン性不飽和モノマー（Ｃ）と、エポキシ樹脂（Ｄ）とを使用して得られる複合樹脂であって、
エチレン性不飽和モノマー（Ｃ）のカルボキシル基濃度が２．７〜７．１ｍｍｏｌ／ｇであり、
エチレン性不飽和モノマー（Ｃ）とエポキシ樹脂（Ｄ）との重量比が、（Ｃ）／（Ｄ）＝１０／９０〜５０／５０であることを特徴とする請求項１記載の金属包装材用水性塗料。
【請求項３】
表面張力が２５〜３３ｍＮ／ｍであることを特徴とする請求項１または２記載の金属包装材用水性塗料。
【請求項４】
アルキル基の炭素数１〜６であるアルキレングリコールモノアルキルエーテル及びアルキル基の炭素数１〜１０であるアルキルアルコールを含む有機溶剤（Ｅ）を、５〜３０重量％含有する請求項１〜３いずれか記載の金属包装材用水性塗料。
【請求項５】
ワックス水性分散体（Ｂ）が、酸価１００〜５００ｍｇＫＯＨ／ｇ、数平均分子量２０００〜５００００である樹脂の存在下に、水性媒体中にワックスを乳化分散させたワックス水性分散体（ｂ１）を含む、請求項１〜４いずれか記載の金属包装材用水性塗料。
【請求項６】
ワックス水性分散体（Ｂ）が、界面活性剤の不存在下で、ワックスを水性媒体中に分散させたワックス水性分散体（ｂ２）を含む、請求項１〜５いずれか記載の金属包装材用水性塗料。
【請求項７】
アクリル変性エポキシ樹脂（Ａ）１００重量部に対して、ワックス０．１〜１０重量部を含む、請求項１〜６いずれか記載の金属包装材用水性塗料。
【請求項８】
フェノール樹脂またはアミノ樹脂を含む、請求項１〜７いずれか記載の金属包装材用水性塗料。
【請求項９】
金属板上に、請求項１〜８いずれか記載の金属包装材用水性塗料から形成された塗膜層を有する金属包装材。
【発明の詳細な説明】
【技術分野】
【０００１】
本発明は、金属包装材用水性塗料、及び金属包装材に関し、金属素材に直接または下地塗料上等の被覆に好適に用いられる水性塗料に関する。
【背景技術】
【０００２】
飲料や食品等を収容する金属缶は、金属板に予め印刷、塗装を行った後、得られた塗装板に様々な成型加工（絞り加工、打抜き加工、巻締め加工、折曲げ加工等を指し、総称して製缶とも言う）を施すことで製造される。特に、缶蓋部分は、金属板に塗料を塗装した後、多段階に渡る成型加工を加え、タブの取り付け等の工程を経て製造される（塗装後の工程を総称して製蓋工程と言う）。
このため、製蓋工程では塗膜に大きな物理的負荷が加わるため、塗膜の、下地金属からの剥離、または塗膜欠損（塗膜が欠けること)が生じる場合がある。特に、缶蓋の外面側では蓋外周付近に塗膜欠損が生じるばかりか、時には基材である下地金属までもが削られることもある（この現象をカットエッジラフと言う）。さらには、削られた金属粉が製蓋機の金型部分に付着すると製蓋不良が生じ、連続製蓋が困難となってしまう。
【０００３】
また、連続して製蓋した場合に塗膜の最表面に存在するワックス成分が製蓋機の金型部分に付着堆積するという問題もしばしば発生する（この現象をワックス堆積と言う）。この場合、製蓋された蓋に堆積したワックスが再転移したり、あるいは堆積したワックスにより蓋の寸法が変化してしまい製蓋自体を困難にしたりすることがある。
【０００４】
一般に、缶蓋部分の塗装は、コイル状の鉄板やアルミニウム板（アルミニウム合金板を含む）に塗料を連続塗装し、焼付を行う、いわゆるコイルコーティングで行うことが多い。従来、製造コスト低減のため、塗装ラインの高速化が実施されており、その塗装方式としては、金属板の流れ方向に対してアプリケーターロールが逆方向に回転して塗装が行われるリバースコート方式が用いられている。また近年では、ラインのさらなる高速化に伴って、塗装焼付工程で、従来に比して高温且つ短時間での焼付が行われるようになっており、これにより塗装欠陥発生の問題が顕在化するようになっている。
【０００５】
リバースコート方式における塗装欠陥としては、塗装時の塗料のピックアップ不良やロール間の転移不良により生じる「ムラ」、ロール間で発生した塗料のリブ模様が金属板に移行することにより生じる「ロール目」、塗膜の焼付け時に表面に発泡の痕跡が残ったままの状態で硬化する「ワキ」、その他、塗料構成成分の不均一性に由来する「ハジキ」等が挙げられ、多くの場合、これらの塗装欠陥は使用する塗料の粘度特性が適切でない場合に生じる。
【０００６】
上記のような状況から缶蓋外面を被覆する塗料には、高速化の進むリバースコート方式に対応できる優れた塗装性と、製蓋工程時におけるカットエッジラフやワックス堆積等のトラブルを防ぐ高い塗膜性能が求められている。
【０００７】
一方、缶用塗料は、省資源、省エネルギーあるいは環境公害等の観点から、水系への移行が望まれており、蓋用塗料の場合も例外ではない。そこで、蓋用の水性塗料としては、アクリル変性エポキシ樹脂、ワックス等の潤滑剤、及びその他の添加剤から構成されるものが広く検討されている。
【０００８】
このような水性塗料は、通常、樹脂やワックス等の含有成分のそれぞれを個々別々の手法により予め水中、もしくは親水性溶剤中に分散させておき、その後、これらを配合することにより得られる。
【０００９】
そこで、特許文献１では、特定の構造を有する樹脂により水性分散させたワックス、及びこれを含む水性被覆剤が開示されている。また、特許文献２では、特定の樹脂により乳化分散したワックスと、親水性溶剤中に分散したワックス、及び変性エポキシ樹脂とを含有する水性分散体組成物が開示されている。また、特許文献３では、特定の融点及び粒径のワックスを含有する缶蓋外面用水性塗料組成物が開示されている。
【先行技術文献】
【特許文献】
【００１０】
【特許文献１】特開平１１−２７９４８９号公報
【特許文献２】特開平１１−３４３４５５号公報
【特許文献３】特開２０１１−１５３２４７号公報
【発明の概要】
【発明が解決しようとする課題】
【００１１】
しかし、従来の水性塗料は、水分散体であるが故、その粘性は特有の非ニュートン流動性を有している。そのため、塗装が低速の時には発生しなかった塗膜欠陥が、高速になると発生する傾向があった。また、例えば、塗装にリバースコート方式を使用した場合は、その粘性により塗膜欠陥（塗膜の外観不良）が生じやすくなり、さらには塗装欠陥が要因となって、加工性、金属密着性、滑り性、耐磨耗性等の塗膜性能が低下することがあった。また、製蓋工程においてカットエッジラフやワックス堆積が発生し、連続生産が難しいという問題があった。
【００１２】
本発明は、高速塗装時の塗装欠陥を抑制し、加工性、金属密着性、耐レトルト性、滑り性、および耐摩耗性等の塗膜性能に優れ、さらに製蓋工程においてカットエッジラフやワックス堆積が生じにくい金属包装材用水性塗料の提供を目的とする。
【課題を解決するための手段】
【００１３】
本発明は、アクリル変性エポキシ樹脂（Ａ）の水分散体、及び分散粒子の平均粒子径が０．０１〜１５μｍであるワックス水性分散体（Ｂ）を含み、２５℃でのせん断速度１００００ｓ-1における粘度ηHが２０〜１００ｍＰａ・ｓであり、且つ、せん断速度０．１ｓ-1における粘度ηLと、せん断速度１００００ｓ-1における粘度ηHとの比ηL／ηHが１〜８であることを特徴とする金属包装材用水性塗料であり、ワックス水性分散体（Ｂ）の平均粒子径を０．０１〜１５μｍにし、水性塗料を所定の粘性にすることである。
【発明の効果】
【００１４】
上記構成の本発明によれば、水性塗料の高せん断速度の粘度を所定範囲内にし、さらに低せん断速度の粘度と高せん断速度の粘度の比を所定範囲内に制御することで、高速塗工時に塗膜欠陥が生じにくくなると同時に、製蓋工程時のワックス堆積やカットエッジラフを抑制することが可能となった。
【００１５】
本発明により、高速塗装時においても塗装欠陥が生じることがなく、加工性、金属密着性、耐レトルト性、滑り性、及び耐摩耗性等の塗膜性能に優れ、さらに製蓋工程においてカットエッジラフやワックス堆積等が発生しない金属包装材用水性塗料を提供できる。
【発明を実施するための形態】
【００１６】
本発明の金属包装材用水性塗料は、アクリル変性エポキシ樹脂（Ａ）の水分散体と分散粒子の平均粒子径が０．０１〜１５μｍであるワックス水性分散体（Ｂ）を含んでなり、２５℃での高せん断速度の粘度が特定範囲内にあり、且つ、低せん断速度と高せん断速度の粘度の比が特定範囲内にあることが特徴である。そのため、当該金属包装材用水性塗料は、高速塗工装置、例えば、リバースコート方式、ダイコート方式で塗装したときに塗装性に優れ、その硬化塗膜は、塗装欠陥が生じにくく平滑で均一な塗膜表面が得られる。さらに製蓋工程においてカットエッジラフやワックス堆積の発生を抑制することができる。
【００１７】
本発明の金属包装材用水性塗料（以下、単に水性塗料ともいう）は、その粘度特性を特定範囲内にすることが重要である。詳しくは、２５℃条件、せん断速度１００００ｓ-1の高せん断速度条件において、その粘度ηHが２０〜１００ｍＰａ・ｓであることが好ましい。この範囲にある水性塗料は、例えばリバースコート方式の塗装において、塗料のピックアップ性、あるいはロールとロールの間の塗料転移性が良好になり優れた塗装性を発現する。せん断速度１００００ｓ-1の粘度ηHが２０ｍＰａ・ｓ未満だとリバースコート方式による塗装において、塗料のピックアップ量が不足したり、ロール間の塗料の転移不足が発生したりし、形成される硬化塗膜の塗膜量が少なくなってしまい、塗膜の加工性や耐摩耗性が低下する。また、ロール間の塗料転移が不均一になる場合もあり、ムラの塗装欠陥が発生する。粘度ηHが１００ｍＰａ・ｓよりも大きいとロール間の塗料転移量が過剰となってしまい、硬化塗膜の塗膜量が多くなりすぎたり、塗膜形成時に水性媒体等の揮発性物質が泡として塗膜中に留まり、ワキが発生したりする。
【００１８】
さらに、本発明の水性塗料はせん断速度０．１ｓ-1の低せん断速度条件の粘度ηLと、前述のせん断速度１００００ｓ-1における粘度ηHとの粘度比ηL／ηHが１〜８であることが好ましい。粘度比がこの範囲内にある塗料は、リバースコート方式の塗装において優れた塗装性を示し、特に、硬化塗膜の表面が平滑かつ均一になりやすい。ηL／ηHが８を超える場合は、塗装直後のレベリング性が著しく悪くなり、一方ロールから他方のロールに塗料を転移したときに生じる、いわゆるリブ模様が硬化塗膜に残存する恐れがある。また、ηL／ηHが１未満、即ち一般にダイラタンシーと呼ばれる流動性の場合は、塗装時の粘度が塗料を静置している時の粘度よりも高くなるため、塗装機上での塗料の流動安定性が著しく低下する。そのため塗膜量の調整が困難となったり、平滑な塗装表面が得られない場合がある。
【００１９】
尚、本発明の水性塗料のηL／ηHを調整するには様々な方法を挙げることができ、一例として、アクリル変性エポキシ樹脂（Ａ）の樹脂構造制御、各種レオロジー制御剤の添加、水性塗料中に含有される溶剤の組成調整等を示すことができる。ηL／ηHを高くするためには、例えば、アクリル変性エポキシ樹脂（Ａ）の樹脂構造について言及すれば、（１）アクリル樹脂部分の分子量を大きくする。（２）アクリル樹脂部分の比率を高くする。（３）エポキシ当量の低いエポキシ樹脂を使用する。（４）後述するエステル化反応においてその反応程度を高くする、等の方法がある。（５）アクリル変性エポキシ樹脂（Ａ）の水分散体の分散粒径を小さくすることもηL／ηHを高くするには有効である。一方で、ηL／ηHを低くするように調整するには、上記とは逆の所作を行うことが効果的である。
また、レオロジー制御剤では、いわゆるチキソトロピック剤の使用がηL／ηHを高めるのに有効であり、例えば、セルロース類やポリウレタン類、ポリアクリル酸類、ポリアマイド類等が挙げられる。
さらに、水性塗料中の溶剤組成では、親水性の高い溶剤を多く用いれば一般にηL／ηHが低くなり、比較的疎水性の溶剤組成となればηL／ηHは高くなる傾向にある。
【００２０】
尚、本発明において特定のせん断速度における粘度は、２５℃条件の下、Ａｎｔｏｎ  Ｐａａｒ社製レオメーター「Ｐｈｙｓｉｃａ  ＭＣＲ３０１」により、直径５０ｍｍ、コーン角度１°のコーンローターを使用して測定した。ηLはせん断速度０．１ｓ-1において６０秒間保持後、及びηHはせん断速度１００００ｓ-1において１０秒間保持後の粘度をそれぞれ測定したものである。
【００２１】
続いて、本発明で使用するアクリル変性エポキシ樹脂（Ａ）、ワックス水性分散体（Ｂ）、カルボキシル基含有モノマーを含むエチレン性不飽和モノマー（Ｃ）、エポキシ樹脂（Ｄ）について詳細に説明する。尚、以下の説明においては、カルボキシル基含有モノマーを含むエチレン性不飽和モノマー（Ｃ）を、単にエチレン性不飽和モノマー（Ｃ）と省略して記載する場合がある。
【００２２】
本発明において用いられるアクリル変性エポキシ樹脂（Ａ）は、エチレン性不飽和モノマー（Ｃ）とエポキシ樹脂（Ｄ）とを使用して得られた複合樹脂であることが好ましい。
【００２３】
本発明において用いるエチレン性不飽和モノマー（Ｃ）は、カルボキシル基含有モノマー、及び他のエチレン性不飽和モノマーを使用することが好ましい。
カルボキシル基含有モノマーとしては、（メタ）アクリル酸〔「アクリル酸」と「メタクリル酸」とを併せて「（メタ）アクリル酸」と表記する。以下同様。〕、マレイン酸、イタコン酸、フマル酸等が挙げられる。
その他のエチレン性不飽和モノマーとしては、メチル（メタ）アクリレート、エチル（メタ）アクリレート、イソプロピル（メタ）アクリレート、ｎ−プロピル（メタ）アクリレート、ｎ−ブチル（メタ）アクリレート、イソブチル（メタ）アクリレート、ｔ−ブチル（メタ）アクリレート、ヘキシル（メタ）アクリレート、エチルヘキシル（メタ）アクリレート等のアルキル（メタ）アクリレート、
ヒドロキシメチル（メタ）アクリレート、２−ヒドロキシエチル（メタ）アクリレート、２−ヒドロキシプロピル（メタ）アクリレート、４−ヒドロキシブチル（メタ）アクリレート、ヒドロキシペンチル（メタ）アクリレート、ヒドロキシヘキシル（メタ）アクリレート等の水酸基を有するエチレン性不飽和モノマー、
スチレン、メチルスチレン等の芳香族系モノマー、
Ｎ−ヒドロキシメチル（メタ）アクリルアミド、Ｎーヒドロキシエチル（メタ）アクリルアミド、Ｎ−ヒドロキシブチル（メタ）アクリルアミド等のＮ−ヒドロキシアルキル（メタ）アクリルアミド、Ｎ−メトキシメチル（メタ）アクリルアミド、Ｎ−エトキシメチル（メタ）アクリルアミド、Ｎ−（ｎ−，イソ）ブトキシメチル（メタ）アクリルアミド、Ｎ−メトキシエチル（メタ）アクリルアミド、Ｎ−エトキシエチル（メタ）アクリルアミド、Ｎ−（ｎ−、イソ）ブトキシエチル（メタ）アクリルアミド等のＮ−アルコキシアルキル（メタ）アクリルアミド、及び（メタ）アクリルアミド等のアミド系モノマーが挙げられる。
【００２４】
エチレン性不飽和モノマー（Ｃ）は、アクリル変性エポキシ樹脂（Ａ）の溶液安定性、塗料の流動特性、塗膜を形成した際の加工性や金属密着性を考慮すると、そのカルボキシル基濃度が２．７〜７．１ｍｍｏｌ／ｇとなるように配合することが好ましい。カルボキシル基濃度が２．７ｍｍｏｌ／ｇ未満であると、水分散性が低下して水性塗料としての保存安定性が損なわれることがある。また、せん断速度１００００ｓ-1のような高せん断速度の粘度が低下し、塗装時に十分な塗膜量が確保できなかったり、ムラのような塗装欠陥が生じたりすることがある。一方、カルボキシル基濃度が７．１ｍｍｏｌ／ｇより大きいと塗膜を形成した際の加工性、金属密着性、耐レトルト性が得にくい場合がある。尚、本発明におけるカルボキシル基濃度は、エチレン性不飽和モノマー（Ｃ）の配合組成中に含まれるカルボキシル基含有モノマー量から求められる理論値であり、単位重量当たりに存在するカルボキシル基のモル数を指すものである。
【００２５】
エチレン性不飽和モノマー（Ｃ）は、後述のエポキシ樹脂（Ｄ）との重量比にして、（Ｃ）／（Ｄ）＝１０／９０〜５０／５０となるように使用することが好ましい。エチレン性不飽和モノマー（Ｃ）の重量比が１０よりも小さいと、溶液安定性が低下したり、高せん断速度粘度が低くなって水性塗料の塗装性が劣ったりすることがある。また、エチレン性不飽和モノマー（Ｃ）の重量比が５０よりも大きいと、塗膜を形成した際の加工性、金属密着性、耐レトルト性が劣る傾向にある。また、低せん断速度粘度が高くなり、低せん断速度粘度と高せん断速度粘度の比が大きくなるため、ロール目等の塗装欠陥が発生し、良好な塗膜表面が得られない場合もある。
【００２６】
本発明で使用するエポキシ樹脂（Ｄ）は、ビスフェノール型、ノボラック型、ナフタレン型、ビフェニル型等のエポキシ樹脂が好ましい。これらの中でも、塗膜にした際の加工性、耐レトルト性、金属密着性を考慮すると、ビスフェノールＡ型エポキシ樹脂がより好ましい。
【００２７】
本発明においてエポキシ樹脂（Ｄ）は、重量平均分子量が２５００〜７００００であるものが好ましい。重量平均分子量が２５００に満たない場合は、ビスフェノールＡ等の未反応物の残存量が多くなり、加工性、耐レトルト性が悪化する場合がある。一方、重量平均分子量が７００００を越えると、金属密着性が悪化する場合がある。
【００２８】
本発明においてエポキシ樹脂（Ｄ）の市販品としては、例えば、三菱化学（株）製のＪＥＲ１００７、ＪＥＲ１００９、ＪＥＲ１０１０等が挙げられる。
【００２９】
アクリル変性エポキシ樹脂（Ａ）は、前述の通り、エチレン性不飽和モノマー（Ｃ）とエポキシ樹脂（Ｄ）とを使用して得られた複合樹脂であることが好ましく、その製造方法の例として、（ア）グラフト重合法、（イ）エステル化法、（ウ）直接重合法等が挙げられる。即ち、
（ア）グラフト重合法：エポキシ樹脂（Ｄ）の存在下でラジカル重合開始剤を用いて、（メタ）アクリル酸等のカルボキシル基含有モノマーを必須成分とするエチレン性不飽和モノマー（Ｃ）を重合することにより、アクリル共重合体がエポキシ樹脂にグラフトしたアクリル変性エポキシ樹脂（Ａ）を得る方法である。
（イ）エステル化法：（メタ）アクリル酸等のカルボキシル基含有モノマーを必須成分とするエチレン性不飽和モノマー（Ｃ）を重合してカルボキシル基を有するアクリル重合体を得、このカルボキシル基の一部と、エポキシ樹脂（Ｄ）中のエポキシ基の一部とを塩基性化合物の存在下にエステル化反応することによりアクリル変性エポキシ樹脂（Ａ）を得る方法である。
（ウ）直接重合法：エポキシ樹脂（Ｄ）中のエポキシ基の一部を、（メタ）アクリル酸等のカルボキシル基含有モノマーのカルボキシル基と反応せしめ、この化合物とカルボキシル基含有モノマーを必須成分とするエチレン性不飽和モノマー（Ｃ）を共重合することによってアクリル変性エポキシ樹脂（Ａ）を得る方法である。
【００３０】
また、アクリル変性エポキシ樹脂（Ａ）は上記の手法を組み合わせても得ることが可能である。例えば、エポキシ樹脂（Ｄ）の存在下でエチレン性不飽和モノマー（Ｃ）を重合してグラフト重合を行った後、塩基性化合物を加えてエステル化反応する方法や、エポキシ樹脂（Ｄ）と（メタ）アクリル酸等との反応生成物の存在下、エチレン性不飽和モノマー（Ｃ）を共重合して直接重合を行い、次いで、エステル化反応する方法等が挙げられる。
【００３１】
上記方法において、重合に使用するラジカル重合開始剤としては、例えば、有機過酸化物、過硫酸塩、アゾビス化合物、及びこれらと還元剤とを組み合わせたレドックス系を用いることが好ましい。本発明においては、過酸化物系開始剤が好ましく、特に過酸化ベンゾイルが好ましい。
【００３２】
ラジカル重合開始剤は、エチレン性不飽和モノマー（Ｃ）の合計１００重量部に対して１〜１０重量部用いることが好ましく、１〜６重量部がより好ましい。
尚、重合時の温度、時間等の反応条件は特別なものではなく、公知の条件を用いることができる。水性塗料とした時の粘度特性が最適なものとなるよう適宜反応条件を調整し、アクリル変性エポキシ樹脂（Ａ）を得ることが肝要である。
【００３３】
また、上記方法において、エステル化反応の際に用いる塩基性化合物としては、ジメチルエタノールアミン（ジメチルアミノエタノール）、エタノールアミン、ジエタノールアミン、アミノメチルプロパノール等のアルコールアミン類や、
トリメチルアミン、トリエチルアミン、ブチルアミン等のアルキルアミン類、
モルホリン、アンモニア等の揮発性アミン等が挙げられる。
塩基性化合物は、カルボキシル基含有モノマー１００モル％に対して、１〜８０モル％、より好ましくは５〜６０モル％の割合で反応に使用することが好ましい。尚、エステル化反応時の温度、時間等の反応条件は特別なものではなく、公知の条件を用いて行うことができるが、得られる水性塗料の流動性を最適なものとするように適宜反応条件を調整し、アクリル変性エポキシ樹脂（Ａ）を得ることが重要である。
【００３４】
得られたアクリル変性エポキシ樹脂（Ａ）を水分散体とするには、常法の手法と同様にして得ることができる。詳しくは、アクリル変性エポキシ樹脂（Ａ）中に存在するカルボキシル基を、塩基性化合物等で中和して、親水性を付与する方法である。さらに詳しくは、アクリル変性エポキシ樹脂（Ａ）に塩基性化合物を加えた後、水等の水性媒体を添加して水分散体とする方法や、アクリル変性エポキシ樹脂（Ａ）に、塩基性化合物を含有する水等の水性媒体を添加して水分散体とする方法等が例示できる。
【００３５】
本発明で用いるワックス水性分散体（Ｂ）とは、ワックスを水性媒体中に分散したものである。その分散粒子の平均粒子径は、０．０１〜１５μｍであることが好ましい。ワックス水性分散体（Ｂ）の平均粒子径が前記範囲内にあることで、滑り性や耐摩耗性等の塗膜性能と、製蓋時におけるワックス堆積やカットエッジラフの抑制を両立しやすくなる。
尚、本発明においてワックス水性分散体（Ｂ）の分散粒子の平均粒子径は、日機装（株）製「ナノトラックＵＰＡ−ＥＸ１５０」、ＰＡＲＴＩＣＬＥ  ＳＩＺＩＮＧ  ＳＹＳＴＥＭＳ社製「ＡｃｃｕＳｉｚｅｒ７８０」を用いて測定したものである。
【００３６】
本発明のワックス水性分散体（Ｂ）の水性媒体には、アルコール類、グリコール類、グリコールエーテル類、アセテート類の各種親水性溶剤等や水が挙げられ、これらを単独で用いても良いし、それぞれを混合して使用しても良い。
【００３７】
本発明のワックス水性分散体（Ｂ）は、その性状から乳化型と非乳化型の２種類に大別される。この特徴として、乳化型は分散粒子の平均粒子径が小さく、０．０１〜１μｍ程度であり、被乳化型は平均粒子径が大きく、０．５〜１５μｍ程度である。乳化型は分散粒子の平均粒子径が小さいため分散安定性に富み、また、塗膜を形成する際に塗膜樹脂の表面を比較的均一に被覆できるという特徴を有する。非乳化型は平均粒子径が大きいために塗膜に優れた耐摩耗性が付与できるという特徴を持つ。本発明は、両者を用途に合わせて単独使用、もしくは併用することができる。
【００３８】
本発明のワックス水性分散体（Ｂ）のワックスには、天然ワックスと、合成ワックスを挙げることができる。
【００３９】
天然ワックスとしては、例えば蜜蝋、ラノリンワックス、鯨蝋、キャンデリラワックス、カルナバワックス、ライスワックス、木蝋、ホホバ油等の動植物系ワックスを挙げることができる。また、モンタンワックス、オゾゲライト、セレシン、パラフィンワックス、マイクロクリスタリンワックス、ペトロラタム等の鉱物、石油系ワックス等を挙げることができる。これらの中でも塗膜を形成した際の滑り性、耐摩耗性を考慮すると、カルナバワックス、キャンデリラワックス、ライスワックス、ラノリンワックス、マイクロクリスタリンワックスが好ましい。
【００４０】
合成ワックスとしては、フィッシャー・トロプシュワックス、ポリエチレンワックス、酸化ポリエチレンワックス、酸化ポリプロピレンワックス等の合成炭化水素系ワックス、
モンタンワックス誘導体、パラフィンワックス誘導体、マイクロクリスタリンワックス誘導体等の変性ワックス、
硬化ヒマシ油、硬化ヒマシ油誘導体等の水素化ワックス、
ポリテトラフロロエチレン（ＰＴＦＥ）ワックス等が挙げられる。硬化塗膜の滑り性、耐摩耗性を考慮すると、ポリエチレンワックス、マイクロクリスタリンワックス誘導体が好ましい。
【００４１】
本発明におけるワックス水性分散体（Ｂ）の市販品としては、
Ｓｈａｍｒｏｃｋ  Ｔｅｃｈｎｏｌｏｇｉｅｓ社製のＨｙｄｒｏｃｅｒ１００（ポリエチレンワックス）、Ｈｙｄｒｏｃｅｒ２５７（ポリエチレンワックス）、Ｈｙｄｒｏｃｅｒ６００（マイクロクリスタリン／ポリエチレン混合ワックス）、Ｈｙｄｒｏｃｅｒ９０１（ポリエチレン／パラフィン混合ワックス）、Ｈｙｄｒｏｃｅｒｆ９１７４（ＰＴＦＥ）、Ｆｌｕｏｒｏ  ＡＱ６０（ＰＴＦＥ）、Ｈｙｄｒｏｃｅｒ  ＥＣ９８（乳化カルナバワックス）、Ｈｙｄｒｏｃｅｒ  ＥＥ９５（乳化ポリエチレンワックス）Ｈｙｄｒｏｃｅｒ  ＥＭ０８（乳化マイクロクリスタリンワックス）、Ｈｙｄｒｏｃｅｒ  ＥＰ９１（乳化パラフィンワックス）、
ＢＹＫ社製のＣＥＲＡＣＯＬ３９（ポリエチレンワックス）、ＣＥＲＡＣＯＬ７９（カルナバワックス）、ＣＥＲＡＣＯＬ６０１（カルナバワックス）、ＡＱＵＡＣＥＲ４９８（乳化パラフィンワックス）、ＡＱＵＡＣＥＲ５０７（乳化ポリエチレンワックス）、ＡＱＵＡＣＥＲ１５４７（乳化ポリエチレンワックス）、
エレメンティス・ジャパン（株）製のＳＬ５０６（カルナバワックス）、ＳＬ５０８（カルナバワックス）、ＳＬ１９（ポリエチレンワックス）、ＳＬ１４５Ｅ（乳化パラフィンワックス）、ＳＬ５３５Ｅ（乳化カルナバワックス）、ＳＬ３３０Ｅ（乳化ポリエチレンワックス）、
東邦化学工業（株）製のＨＹＴＥＣ  Ｅ−５４０３Ｐ（乳化ポリエチレンワックス）、ＨＹＴＥＣ  Ｅ−８２３７（乳化ポリエチレンワックス）、Ｅ−１０００（乳化ポリエチレンワックス）、ＨＹＴＥＣ  Ｅ−４Ａ）、
ＭＩＣＲＯ  ＰＯＷＤＥＲＳ社製のＭｉｃｒｏｓｐｅｒｓｉｏｎ２１５−５０（ポリエチレンワックス）、Ｍｉｃｒｏｓｐｅｒｓｉｏｎ２５０（ポリエチレンワックス）、Ｍｉｃｒｏｓｐｅｒｓｉｏｎ９３０（ポリエチレンワックス）、Ｍｉｃｒｏｓｐｅｒｓｉｏｎ１９０−５０（ポリエチレン／ＰＴＦＥ混合ワックス）、Ｍｉｃｒｏｓｐｅｒｓｉｏｎ４１１（ポリエチレン／ＰＴＦＥ混合ワックス）等が例示できる。
【００４２】
本発明のワックス水性分散体（Ｂ）は、酸価が１００〜５００ｍｇＫＯＨ／ｇであり、数平均分子量が２０００〜５００００である樹脂を高分子界面活性剤として用い、ワックスを水性媒体中に乳化分散させたワックス水性分散体（ｂ１）を含むことが好ましい。
【００４３】
前記樹脂は、樹脂中のカルボキシル基等を後述する塩基性化合物で中和することにより、高分子界面活性剤として使用できる。前記樹脂の酸価が１００ｍｇＫＯＨ／ｇ未満であると、中和後の乳化機能が小さく、ワックスを安定に分散し難くなり、ワックス水性分散体（ｂ１）中にワックスの凝集物を生成する場合がある。一方、酸価が５００ｍｇＫＯＨ／ｇを超えるとワックス水性分散体（ｂ１）を含有する本発明の水性分散体組成物から得られる塗膜の耐水性が低下する場合がある。また、前記樹脂は数平均分子量が２０００〜５００００になることでワックスをさらに乳化、または分散しやすくなる。前記樹脂の数平均分子量は２０００〜２００００がより好ましい。該樹脂は、カルボキシル基を有するアクリル樹脂、もしくはカルボキシル基を有するポリエステル樹脂のうち少なくとも１種であることが好ましい。
【００４４】
ワックス水性分散体（ｂ１）は、樹脂とワックスとの合計１００重量部中、樹脂は１〜５０重量部、ワックスは５０〜９９重量部であることが好ましい。樹脂とワックスを前記の配合量で使用すると、分散安定性及び塗膜性能を両立しやすくなる。尚、樹脂は２〜２０重量部であることがより好ましい。
【００４５】
ワックス水性分散体（ｂ１）に用いられる樹脂のうち、カルボキシル基を有するアクリル樹脂は、上段で説明したエチレン性不飽和モノマー（Ｃ）を重合することにより得られる。
【００４６】
ワックス水性分散体（ｂ１）に用いられる樹脂のうち、カルボキシル基を有するポリエステル樹脂は、常法に従い、多価アルコール成分と多塩基酸成分との反応により得ることができる。
多価アルコール成分としては、エチレングリコール、プロピレングリコール、１，３−ブチレングリコール、１，６−ヘキサンジオール、ジエチレングリコール、ジプロピレングリコール、ネオペンチルグリコール、トリエチレングリコール等の２価アルコール、グリセリン、トリメチロールエタン、トリメチロールプロパン、トリスヒドロキシメチルアミノエタン、ペンタエリスリット、ジペンタエリトリット、ジグリセリン等の２価以上のアルコール等のアルコール成分が挙げられる。
多塩基酸成分としては（無水）フタル酸、イソフタル酸、テレフタル酸、（無水）コハク酸、アジピン酸、アゼライン酸、セバシン酸、テトラヒドロ（無水）フタル酸、ヘキサヒドロ（無水）フタル酸、（無水）ハイミック酸、（無水）マレイン酸、フマル酸、イタコン酸、（無水）トリメリット酸、メチレンジクロヘキセントリカルボン酸（無水物）、（無水）ピロメリット酸等の多価カルボン酸もしくはその無水物、及び必要に応じて併用する安息香酸やｔ−ブチル安息香酸等の一塩基酸等が挙げられる。
反応においては、これらを単独で用いても良いし、２種以上を併用しても良い。
【００４７】
この他、カルボキシル基を有するポリエステル樹脂としては、前記のアルコール成分と酸成分に加えてヒマシ油、脱水ヒマシ油、桐油、サフラワー油、大豆油、アマニ油、トール油、ヤシ油等、及びそれらの脂肪酸のうちの１種もしくは２種以上の混合物である油成分を、上記酸成分及びアルコール成分に加えて、３成分を反応させて得られるアルキッド樹脂が挙げられる。また、不飽和結合を有するポリエステル樹脂にアクリル樹脂をグラフトすることにより変性したグラフト変性ポリエステル樹脂も挙げられる。
【００４８】
ワックス水性分散体（ｂ１）は、上記の特定の酸価、及び数平均分子量の樹脂の中和物を高分子界面活性剤として利用することによって、ワックスを水性媒体中に分散せしめたものである。中和には塩基性化合物を用い、特に揮発性を有するものが好ましく、アンモニアの他、エチルアミン、ジエチルアミン、トリエチルアミン、エタノールアミン、ジエタノールアミン、トリエタノールアミン、ジメチルエタノールアミン（ジメチルアミノエタノール）、シクロヘキシルアミン等のアミン類を挙げることができる。
【００４９】
ワックス水性分散体（ｂ１）を得るには種々の手段があるが、一例として、樹脂、ワックス、塩基性化合物、水性媒体をワックスの融点以上の温度で撹拌する方法、樹脂とワックスを溶融混合液とし、これと塩基性化合物及び水性媒体とを撹拌混合する方法、樹脂とワックス、水性媒体を溶融混合液とし、これと塩基性化合物とを撹拌混合する方法、さらに、樹脂と水性媒体、及び塩基性化合物を混合して得られる樹脂水溶液もしくは水分散液と、溶融状態のワックスとを撹拌混合する方法等が挙げられる。
【００５０】
樹脂、ワックス、揮発性塩基、及び水性媒体の量、中和の割合、混合条件（混合速度、撹拌条件、温度等）等を種々変えることにより、分散粒子の大きさの異なる種々のワックス水性分散体（ｂ１）を得ることができる。
【００５１】
また、上記ワックスの水性媒体中への分散過程で存在する有機溶剤は、必要に応じ減圧下で除去することが可能である。この時、水と有機溶剤とを共沸混合物として除去してもよい。このような場合にはより脱有機溶剤を行い易いもの、即ち比較的低沸点の有機溶剤を使用することがより好ましい。
【００５２】
ワックス水性分散体（ｂ１）の分散粒子の平均粒子径は、水性媒体中に分散するときの温度や撹拌速度あるいは、用いる樹脂の酸価やワックスとの比率等により変化するが、さらに、良好な分散安定性、及び塗膜を形成した際の良好な滑り性や耐摩耗性を得るためには、平均粒子径は０．１〜１μｍが好ましく、さらに好ましくは０．１〜０．５μｍであり、０．２〜０．４μｍであることが最も好ましい。
【００５３】
さらに、本発明のワックス水性分散体（Ｂ）は、界面活性剤の不存在下でワックスを水性媒体中に分散させたワックス水性分散体（ｂ２）を含むことが好ましい。ワックス水性分散体（ｂ２）は、例えば、高速撹拌されている水性媒体中に、ワックスの融点以上にそれぞれ加熱したワックスと親水性溶剤とを徐々に添加し分散したり、ワックスと親水性溶剤との混合物をワックスの融点以上に加熱し、かかる混合物を同様に高速撹拌下、水性媒体中に徐々に添加し分散したり、あるいは、ワックスと親水性溶剤を含む水性媒体とをワックスの融点以上に加熱して混合溶液とした後、高速撹拌下、これを徐々にワックスの融点以下に冷却して分散したりすることにより得ることができる。
【００５４】
ワックス水性分散体（ｂ２）を製造する際、分散過程に用いられる親水性溶剤としては、水と混合しやすいものが好ましく、アルコール類、グリコール類、グリコールエーテル類、アセテート類を例示できる。また、これらの親水性溶剤はワックスを分散した後、必要に応じて減圧下、もしくは水との共沸によって除去することも好ましい。
【００５５】
ワックス水性分散体（ｂ２）は、界面活性剤を含んでいないため、このワックス水性分散体（ｂ２）を含有する水性塗料を用いて塗膜を形成した場合、塗膜の耐水性が優れている。尚、ここで言う界面活性剤とは、ステアリン酸、オレイン酸等の脂肪酸、エチレングリコールモノラウレート、ジエチレングリコールモノステアレート等のポリエチレングリコール脂肪酸エステル類、ポリオキシエチレンラウリルエーテル等のポリオキシエチレンアルキルエーテル類、ポリオキシエチレンノニルフェノール等のポリオキシエチレンアルキルフェノールエーテル類、等の比較的低分子量のものを主として指すが、本発明においては、ワックス水性分散体（ｂ１）に用いられる「酸価１００〜５００ｍｇＫＯＨ／ｇ、数平均分子量２０００〜５００００である樹脂」も、ここでいう「界面活性剤」に包含されるものとする。
【００５６】
ワックス水性分散体（ｂ２）に用いられるワックスとしては、前述同様のものを例示できる。但し、ワックス水性分散体（ｂ２）において、合成ワックスを用いる場合には、単独で用いるよりも天然ワックスと併用することが望ましい。天然ワックスが合成ワックスの分散安定化を補助し、水性媒体中で凝集物が発生しにくくなり安定化しやすくなるという効果がある。
【００５７】
ワックス水性分散体（ｂ２）は、良好な分散安定性とこれを含有する水性塗料から形成される塗膜の高硬度と優れた耐摩耗性とを確保するために、その分散粒子の平均粒子径を１〜１５μｍとすることが好ましく、さらには、１〜１０μｍとすることが好ましい。
【００５８】
ワックスは、アクリル変性エポキシ樹脂（Ａ）１００重量部に対して、０．１〜１０重量部用いることが好ましい。ワックスが０．１重量部未満であると、得られる硬化塗膜の滑り性、耐磨耗性が低下する傾向にある。また、ワックスが１０重量部を超えると、塗膜に存在するワックス量が増加するのでワックス堆積を引き起こす懸念がある。
【００５９】
本発明の水性塗料は、その表面張力が２５〜３３ｍＮ／ｍであることが好ましい。表面張力が２５ｍＮ／ｍ未満では、ロール目等の塗装欠陥が生じ場合がある。一方、３３ｍＮ／ｍを超えると、金属板に対する水性塗料のヌレ性が悪くなったり、形成される硬化塗膜にハジキ欠陥が生じたりする場合がある。尚、本発明において表面張力は、協和界面科学（株）社製の全自動表面張力計「ＣＢＶＰ−Ｚ型」を用い、測定子に白金プレートを使用したＷｉｌｈｅｌｍｙ法により測定したものである。
【００６０】
本発明の水性塗料には、塗装性を向上させる目的で有機溶剤を５〜３０％含むことが好ましい。有機溶剤は、アクリル変性エポキシ樹脂（Ａ）を得る際、反応工程にて使用したものをそのまま本発明の水性塗料に含有していても良いし、別途、必要に応じて添加しても良い。
【００６１】
有機溶剤としては、特に限定されるものではないが、下記に示すような比較的親水性の高い溶剤が好ましい。具体的には、例えば、
メタノール、エタノール、ｎ−プロピルアルコール、ｉｓｏ−プロピルアルコール、ｎ−ブチルアルコール、ｉｓｏ−ブチルアルコール、ｓｅｃ−ブチルアルコール、ｔｅｒｔ−ブチルアルコール、ｎ−アミルアルコール、ｓｅｃ−アミルアルコール、ｎ−オクタノール、２−エチル−１−ヘキサノール、トリデカノール等のアルコール類、
エチレングリコール、ジエチレングリコール、１，３−ブチレングリコール等のグリコール類、
エチレングリコールモノメチルエーテル、エチレングリコールモノエチルエーテル、エチレングリコールモノブチルエーテル、エチレングリコールモノヘキシルエーテル、ジエチレングリコールモノエチルエーテル、ジエチレングリコールモノブチルエーテル、メチルプロピレングリコール、メチルプロピレンジグリコール、プロピルプロピレングリコール、プロピルプロピレンジグリコール、ブチルプロピレングリコール、ジプロピレングリコールモノメチルエーテル等のグリコールエーテル類、
エチレングリコールモノメチルエーテルアセテート、エチレングリコールモノエチルエーテルアセテート、プロピレングリコールモノメチルエーテルアセテート、３−メトシブチルアセテート、エチレングリコールモノブチルエーテルアセテート、３−メチル−３−メトキシブチルアセテート等のアセテート類等が例示できる。
本発明では、水性塗料の保存安定性、表面張力の制御効果、塗装時の溶剤揮発速度の観点から、用いられる有機溶剤（Ｅ）は、アルキル基の炭素数が１〜６であるアルキレングリコールモノアルキルエーテル、またはアルキル基の炭素数が１〜１０であるアルキルアルコールが好ましく、両者を併用することがより好ましい。
【００６２】
本発明の水性塗料には、さらに、必要に応じて塗膜の硬化性や金属密着性を向上させる目的で、フェノール樹脂、アミノ樹脂等の硬化剤を１種または２種以上添加することができる。
【００６３】
フェノール樹脂やアミノ樹脂は、自己架橋反応する他、アクリル変性エポキシ樹脂（Ａ）中のカルボキシル基と反応し得る。また、アクリル変性エポキシ樹脂（Ａ）が水酸基を有する場合には、フェノール樹脂やアミノ樹脂は、それらの水酸基とも反応し得る。さらに、エチレン性不飽和モノマー（Ｃ）がアミド系モノマーを含み、アクリル変性エポキシ樹脂（Ａ）がこのアミド系モノマーに由来する架橋性官能基を有する場合は、これら架橋性官能基とも反応し得る。
【００６４】
本発明においてフェノール樹脂としては、フェノール、ｍ−クレゾール、３，５−キシレノール等の３官能フェノール化合物や、ｏ−クレゾール、ｐ−クレゾール、ｐ−ｔｅｒｔ−ブチルフェノール等の２官能フェノール化合物とホルムアルデヒドとをアルカリ触媒の存在下で反応させたもの等を挙げることができる。この場合、フェノール化合物は単独あるいは２種以上の組み合わせにて使用される。
【００６５】
本発明においてアミノ樹脂としては、尿素やメラミン、ベンゾグアナミン等のアミノ化合物にホルムアルデヒドを付加反応させたもの等を挙げることができる。この場合、アミノ化合物は単独あるいは２種以上の組み合わせにて使用される。
【００６６】
上記フェノール樹脂やアミノ樹脂は、ホルムアルデヒドの付加により生成したメチロール基の一部ないし全部を、炭素数が１〜１２なるアルコール類によってエーテル化した形のものも好適に用いられる。
【００６７】
フェノール樹脂やアミノ樹脂を用いる場合には、アクリル変性エポキシ樹脂（Ａ）１００重量部に対して、０．５〜２０重量部添加することが好ましく、１〜１０重量部添加することがより好ましい。
【００６８】
本発明の金属包装材用水性塗料は、必要に応じて塗装性を改良するための溶剤、界面活性剤や消泡剤を加えることも可能である。
【００６９】
本発明の金属包装材用水性塗料は、種々の基材に適用することができ、金属板上に該水性塗料から形成された塗膜層を有する金属包装材を得ることができる。基材としては、例えばアルミニウム板、鋼板、ブリキ板等の無処理のまたは表面処理された各種金属や、これらの金属にプライマーを塗装した金属、あるいはこれらの金属にポリエステルフィルム（ＰＥＴ）をラミネートしたＰＥＴ被覆金属等が挙げられる。本発明の金属包装材の用途としては、飲料や食品等を収容する金属缶が好ましい。その種類はＤＩ缶（Ｄｒａｗｉｎｇ＆Ｉｒｏｎｉｎｇ法により製造された缶）、ＤＲ缶（Ｄｒａｗｉｎｇ＆Ｒｅｄｒａｗｉｎｇ法により製造された缶）、各種３ピース缶、フィルムラミネート缶等がある。
【００７０】
また基材の形状は、板状であっても有底円筒状であってもよい。本発明の金属包装材用水性塗料をこれら基材に塗布、硬化した後に、さらに変形加工を加えてもよい。種々の加工工程を経て、包装材を得ることができる。
【００７１】
本発明の金属包装材用水性塗料を基材に塗装する方法としては、公知の各種の方法、例えばロールコータ塗装、スプレー塗装、浸漬塗装や電着塗装等が適用できる。塗装した塗料の乾燥条件としては、通常、基材の表面温度が１２０〜３００℃となる条件で１０秒〜３０分間が好ましい。
【００７２】
乾燥後の塗膜量は用途によって適宜選定すればよいが、通常５〜２００ｍｇ／ｄｍ2程度が好ましい。特に、蓋の外面部として使用する場合は、１０〜１００ｍｇ／ｄｍ2が好ましい。
【００７３】
また、本発明の金属包装材は、その塗膜層の表面自由エネルギーが２５〜４５ｍＮ／ｍであることが好ましい。塗膜層の表面自由エネルギーが２５ｍＮ／ｍ未満であると、塗膜層に存在するワックス量が過多となり、ワックス堆積を引き起こす可能性がある。また、塗膜層の表面自由エネルギーが４５ｍＮ／ｍよりも大きいと、塗膜層に存在するワックス量が少なくなる傾向にあり、塗膜の滑り性が低下したり、耐摩耗性が低下したりする懸念がある。尚、本発明における塗膜層の表面自由エネルギーとは、塗膜と液体試料の接触角を測定し算出したものである。測定には協和界面科学（株）製の自動接触角計「ＣＡ−Ｖ型」を使用し、液体試料に水、ヨウ化メチレン、ｎ−ヘキサデカンを用い、それぞれの接触角を計測した。
【実施例】
【００７４】
以下に、実施例により本発明を更に具体的に説明するが、これは本発明の権利範囲を何ら制限するものではない。尚、実施例中「部」、「％」はそれぞれ「重量部」、「重量％」を示す。
【００７５】
［製造例１］
＜アクリル変性エポキシ樹脂（Ａ−１）の合成＞
撹拌機、温度計、還流冷却管、滴下槽、及び窒素ガス導入管を備えた反応容器に、ＪＥＲ１００９（三菱化学（株）製ビスフェノールＡ型エポキシ樹脂）を２１０．０部、エチレングリコールモノブチルエーテル８０部、ｎ−ブタノール７５部を仕込んで、１２０℃まで昇温して溶解させた。反応容器内の温度を１２０℃に保ちながら、メタクリル酸２８．０部、スチレン３５．０部、アクリル酸エチル７．０部、及び過酸化ベンゾイル２．８部からなる混合物を滴下槽から１時間にわたって連続滴下した。滴下終了から１時間後、及び２時間後に過酸化ベンゾイル０．４部をそれぞれ添加し、滴下終了から３時間にわたって反応を続け、その後に９０℃まで冷却した。続いて、ジメチルアミノエタノール１０．２部を添加して１０分間撹拌した後、水４８５部を１時間かけて滴下し、不揮発分３０％のアクリル変性エポキシ樹脂（Ａ−１）の水分散体を得た。
【００７６】
［製造例２］
＜アクリル変性エポキシ樹脂（Ａ−２）の合成＞
製造例１同様の反応容器に、ＪＥＲ１００９を２１０．０部、エチレングリコールモノブチルエーテル８０部、ｎ−ブタノール７５部を仕込んで、１２０℃まで昇温して溶解させた。反応容器内の温度を１２０℃に保ちながら、メタクリル酸２８．０部、スチレン３５．０部、アクリル酸エチル７．０部、及び過酸化ベンゾイル２．８部からなる混合物を滴下槽から１時間にわたって連続滴下した。滴下終了から１時間後、及び２時間後に過酸化ベンゾイル０．４部をそれぞれ添加し、滴下終了から３時間にわたって反応を続け、その後に９０℃まで冷却した。
続いて、ジメチルアミノエタノール５．８部、水５．８部を混合して添加し、９０℃で１時間エステル化反応を行った。
反応終了後にジメチルアミノエタノール４．４部を添加して１０分間撹拌した後、水４７９部を１時間かけて滴下し、不揮発分３０％のアクリル変性エポキシ樹脂（Ａ−２）の水分散体を得た。
【００７７】
［製造例３］
＜アクリル変性エポキシ樹脂（Ａ−３）の合成＞
メタクリル酸を１７．５部、スチレンを４６．９部、アクリル酸エチルを５．６部とした以外は製造例１と同様にして、不揮発分３０％のアクリル変性エポキシ樹脂（Ａ−３）の水分散体を得た。
【００７８】
［製造例４］
＜アクリル変性エポキシ樹脂（Ａ−４）の合成＞
メタクリル酸を４２．０部、スチレンを１８．９部、アクリル酸エチルを９．１部とした以外は製造例１と同様にして、不揮発分３０％のアクリル変性エポキシ樹脂（Ａ−４）の水分散体を得た。
【００７９】
［製造例５］
＜アクリル変性エポキシ樹脂（Ａ−５）の合成＞
製造例１同様の反応容器に、ＪＥＲ１００９を２３８．０部、エチレングリコールモノブチルエーテル８０部、ｎ−ブタノール７５部を仕込んで、１２０℃まで昇温して溶解させた。反応容器内の温度を１２０℃に保ちながら、メタクリル酸１６．８部、スチレン２１．０部、アクリル酸エチル４．２部、及び過酸化ベンゾイル１．７部からなる混合物を滴下槽から１時間にわたって連続滴下した。滴下終了から１時間後、及び２時間後に過酸化ベンゾイル０．３部をそれぞれ添加し、滴下終了から３時間にわたって反応を続け、その後に９０℃まで冷却した。続いて、ジメチルアミノエタノール１０．２部を添加して１０分間撹拌した後、水４８６部を１時間かけて滴下し、不揮発分３０％のアクリル変性エポキシ樹脂（Ａ−５）の水分散体を得た。
【００８０】
［製造例６］
＜アクリル変性エポキシ樹脂（Ａ−６）の合成＞
製造例１同様の反応容器に、ＪＥＲ１００９を１６８．０部、エチレングリコールモノブチルエーテル８０部、ｎ−ブタノール７５部を仕込んで、１２０℃まで昇温して溶解させた。反応容器内の温度を１２０℃に保ちながら、メタクリル酸４４．８部、スチレン５６．０部、アクリル酸エチル１１．２部、及び過酸化ベンゾイル４．５部からなる混合物を滴下槽から１時間にわたって連続滴下した。滴下終了から１時間後、及び２時間後に過酸化ベンゾイル０．７部をそれぞれ添加し、滴下終了から３時間にわたって反応を続け、その後に９０℃まで冷却した。続いて、ジメチルアミノエタノール１０．２部を添加して１０分間撹拌した後、水４８２部を１時間かけて滴下し、不揮発分３０％のアクリル変性エポキシ樹脂（Ａ−６）の水分散体を得た。
【００８１】
［製造例７］
＜アクリル変性エポキシ樹脂（Ａ−７）の合成＞
製造例１同様の反応容器に、ＪＥＲ１００９を２１０．０部、エチレングリコールモノブチルエーテル８０部、ｎ−ブタノール７５部を仕込んで、１２０℃まで昇温して溶解させた。反応容器内の温度を１２０℃に保ちながら、メタクリル酸２８．０部、スチレン３５．０部、アクリル酸エチル７．０部、及び過酸化ベンゾイル４．２部からなる混合物を滴下槽から１時間にわたって連続滴下した。滴下終了から１時間後、及び２時間後に過酸化ベンゾイル０．６部をそれぞれ添加し、滴下終了から３時間にわたって反応を続け、その後に９０℃まで冷却した。続いて、ジメチルアミノエタノール８．７部を添加して１０分間撹拌した後、水４８４部を１時間かけて滴下し、不揮発分３０％のアクリル変性エポキシ樹脂（Ａ−７）の水分散体を得た。
【００８２】
［製造例８］
＜アクリル変性エポキシ樹脂（Ａ−８）の合成＞
製造例１同様の反応容器に、ＪＥＲ１００９を２１０．０部、エチレングリコールモノブチルエーテル８０部、ｎ−ブタノール７５部を仕込んで、１２０℃まで昇温して溶解させた。反応容器内の温度を１２０℃に保ちながら、メタクリル酸２８．０部、スチレン３５．０部、アクリル酸エチル７．０部、及び過酸化ベンゾイル２．８部からなる混合物を滴下槽から１時間にわたって連続滴下した。滴下終了から１時間後、及び２時間後に過酸化ベンゾイル０．４部をそれぞれ添加し、滴下終了から３時間にわたって反応を続け、その後に９０℃まで冷却した。
続いて、ジメチルアミノエタノール１０．２部、水１０．２部を混合して添加し、９０℃で２時間エステル化反応を行った。
反応終了後に水４７４部を１時間かけて滴下し、不揮発分３０％のアクリル変性エポキシ樹脂（Ａ−８）の水分散体を得た。
【００８３】
［製造例９］
＜ワックス分散用アクリル樹脂溶液（ｆ）の合成＞
撹拌機、温度計、還流冷却管、滴下槽、及び窒素ガス導入管を備えた反応容器に、ｎ−ブタノール５９０部を仕込み１１０℃に昇温した。メタクリル酸９０部、スチレン１０５部、アクリル酸エチル１０５部、ｎ−ブタノール１００部、過酸化ベンゾイル５部の混合物を滴下槽から３時間にわたって連続滴下した。滴下終了から１時間後、及び２時間後に過酸化ベンゾイル０．５部をそれぞれ添加し、滴下終了から３時間にわたって反応を続け、数平均分子量１７０００、酸価１９５ｍｇＫＯＨ／ｇ、不揮発分３０％のアクリル樹脂溶液を得た。これをワックス分散用アクリル樹脂溶液（ｆ）とする。
【００８４】
［製造例１０］
＜ワックス水性分散体（Ｂ−１）の製造＞
撹拌機、温度計、還流冷却管、滴下槽、及び窒素ガス導入管を備えた反応容器に、精製カルナバワックス１００部、製造例４で得られたワックス分散用アクリル樹脂溶液（ｆ）１６．２部を仕込み、９０℃に昇温して混合溶解した。次いで、ジメチルアミノエタノール３．１部を加えて撹拌した後、反応容器内の温度を８５〜９０℃に保持しながら水８８０部を徐々に添加することで乳化した。添加終了後、１時間かけて４０℃まで冷却して不揮発分１１％、ワックス分濃度１０％、平均粒子径０．３μｍのワックス分散体を得た。これをワックス水性分散体（Ｂ−１）とする。
【００８５】
［製造例１１］
＜ワックス水性分散体（Ｂ−２）の製造＞
撹拌機、温度計、還流冷却管、滴下槽、及び窒素ガス導入管を備えた反応容器に、「Ｓ３９４−Ｎ５」（Ｓｈａｍｒｏｃｋ  Ｔｅｃｈｎｏｌｏｇｉｅｓ社製ポリエチレンワックス）８０部、精製カルナバワックス２０部、エチレングリコールモノブチルエーテル９００部を仕込み、１２０℃に昇温して混合溶解した後、ジメチルアミノエタノール２．１部を仕込み撹拌した。次いで、界面活性剤の不存在の条件で、高速撹拌下において反応容器内の混合溶解物を１時間かけて６０℃まで序序に冷却してワックスを析出させ、さらに４０℃まで冷却して不揮発分１０％、平均粒子径８μｍのワックス分散体を得た。これをワックス水性分散体（Ｂ−２）とする。
【００８６】
［製造例１２］
＜ワックス水性分散体（Ｂ−３）の製造＞
撹拌機、温度計を備えた反応容器に、「Ｓ３９４−Ｎ５」２０部、エチレングリコールモノブチルエーテル８０部を仕込み撹拌して、不揮発分２０％、平均粒子径１８μｍのワックス分散体を得た。これをワックス水性分散体（Ｂ−３）とする。
【００８７】
［実施例１］
製造例１で得られたアクリル変性エポキシ樹脂（Ａ−１）の水分散体を１００部、「Ｈｙｄｒｏｃｅｒ２５７」（Ｓｈａｍｒｏｃｋ  Ｔｅｃｈｎｏｌｏｇｉｅｓ社製ポリエチレンワックス水性分散体、平均粒子径５μｍ、不揮発分５０％）を０．６０部、「ＳＬ５０６」（エレメンティス・ジャパン株式会社製カルナバワックス水性分散体、平均粒子径２μｍ、不揮発分１８．５％）を１．６２部、水７部を添加し、不揮発分２８％の金属包装材用水性塗料を得た。得られた塗料のせん断速度１００００ｓ-1における粘度ηH（以下、単にηHと言う）は４７ｍＰａ・ｓであり、せん断速度０．１ｓ-1の低せん断速度条件の粘度ηLと、前述のせん断速度１００００ｓ-1における粘度ηHとの粘度比ηL／ηH（以下、単にηL／ηHと言う）は３．２であった。表面張力は２７．１ｍＮ／ｍであった。
【００８８】
［実施例２］
実施例１で得られた金属包装材用水性塗料１００部の撹拌下に、粘度調整剤としてジメチルアミノエタノールを０．１部添加し、不揮発分２８％の金属包装材用水性塗料を得た。得られた塗料のηHは６８ｍＰａ・ｓであり、ηL／ηHは４．５であった。表面張力は２６．９ｍＮ／ｍであった。
【００８９】
［実施例３］
実施例１で得られた金属包装材用水性塗料１００部の撹拌下に、ジメチルアミノエタノール０．３部を撹拌混合し、不揮発分２８％の金属包装材用水性塗料を得た。得られた塗料のηHは９８ｍＰａ・ｓであり、ηL／ηHは５．２であった。表面張力は２７．０ｍＮ／ｍであった。
【００９０】
［実施例４］
アクリル変性エポキシ樹脂（Ａ−１）の代わりに、アクリル変性エポキシ樹脂（Ａ−２）の水分散体を１００部用いた以外は、実施例１同様にして不揮発分２８％の金属包装材用水性塗料を得た。得られた塗料のηHは４５ｍＰａ・ｓであり、ηL／ηHは７．６であった。表面張力は２６．７ｍＮ／ｍであった。
【００９１】
［実施例５］
「ＳＬ５０６」の代わりにワックス水性分散体（Ｂ−１）を３部用い、水を６部添加した以外は、実施例１と同様にして不揮発分２８％の金属包装材用水性塗料を得た。得られた塗料のηHは４３ｍＰａ・ｓであり、ηL／ηHは３．３であった。表面張力は２６．８ｍＮ／ｍであった。
【００９２】
［実施例６］
「Ｈｙｄｒｏｃｅｒ２５７」の代わりにワックス水性分散体（Ｂ−２）を３部用い、水を５部添加した以外は、実施例１と同様にして不揮発分２８％の金属包装材用水性塗料を得た。得られた塗料のηHは５１ｍＰａ・ｓであり、ηL／ηHは３．２であった。表面張力は２６．９ｍＮ／ｍであった。
【００９３】
［実施例７］
「ＳＬ５０６」、「Ｈｙｄｒｏｃｅｒ２５７」の代わりにワックス水性分散体（Ｂ−１）を３部、ワックス水性分散体（Ｂ−２）を３部それぞれ用い、水を３部添加した以外は、実施例１と同様にして不揮発分２８％の金属包装材用水性塗料を得た。得られた塗料のηHは４９ｍＰａ・ｓであり、ηL／ηHは３．５であった。表面張力は２７．０ｍＮ／ｍであった。
【００９４】
［実施例８］
アクリル変性エポキシ樹脂（Ａ−１）の代わりに、アクリル変性エポキシ樹脂（Ａ−３）の水分散体を１００部用いた以外は、実施例１と同様にして不揮発分２８％の金属包装材用水性塗料を得た。得られた塗料のηHは３９ｍＰａ・ｓであり、ηL／ηHは３．３であった。表面張力は２７．３ｍＮ／ｍであった。
【００９５】
［実施例９］
アクリル変性エポキシ樹脂（Ａ−１）の代わりに、アクリル変性エポキシ樹脂（Ａ−４）の水分散体を１００部用いた以外は、実施例１と同様にして不揮発分２８％の金属包装材用水性塗料を得た。得られた塗料のηHは５９ｍＰａ・ｓであり、ηL／ηHは３．８であった。表面張力は２７．２ｍＮ／ｍであった。
【００９６】
［実施例１０］
アクリル変性エポキシ樹脂（Ａ−１）の代わりに、アクリル変性エポキシ樹脂（Ａ−５）の水分散体を１００部用いた以外は、実施例１と同様にして不揮発分２８％の金属包装材用水性塗料を得た。得られた塗料のηHは４０ｍＰａ・ｓであり、ηL／ηHは２．８であった。表面張力は２７．４ｍＮ／ｍであった。
【００９７】
［実施例１１］
アクリル変性エポキシ樹脂（Ａ−１）の代わりに、アクリル変性エポキシ樹脂（Ａ−６）の水分散体を１００部用いた以外は、実施例１と同様にして不揮発分２８％の金属包装材用水性塗料を得た。得られた塗料のηHは５２ｍＰａ・ｓであり、ηL／ηHは５．８であった。表面張力は２７．１ｍＮ／ｍであった。
【００９８】
［実施例１２］
実施例１で得た金属包装材用水性塗料１００部の撹拌下に、「ＰＲ−Ｃ−１０」（住友ベークライト（株）製フェノール樹脂溶液、不揮発分５０％）１．６５部、水１部を添加し、不揮発分が２８％の金属包装材用水性塗料を得た。得られた塗料のηHは４８ｍＰａ・ｓであり、ηL／ηHは３．５であった。表面張力は２７．０ｍＮ／ｍであった。
【００９９】
［比較例１］
アクリル変性エポキシ樹脂（Ａ−１）の代わりに、アクリル変性エポキシ樹脂（Ａ−７）の水分散体を１００部用いた以外は、実施例１と同様にして不揮発分２８％の金属包装材用水性塗料を得た。得られた塗料のηHは１８ｍＰａ・ｓであり、ηL／ηHは２．５であった。表面張力は２６．９ｍＮ／ｍであった。
【０１００】
［比較例２］
アクリル変性エポキシ樹脂（Ａ−１）の代わりに、アクリル変性エポキシ樹脂（Ａ−８）の水分散体を１００部用いた以外は、実施例１と同様にして不揮発分２８％の金属包装材用水性塗料を得た。得られた塗料のηHは４６ｍＰａ・ｓであり、ηL／ηHは８．６であった。表面張力は２７．５ｍＮ／ｍであった。
【０１０１】
［比較例３］
実施例１で得られた金属包装材用水性塗料１００部の撹拌下に、ジメチルアミノエタノール０．６部を撹拌混合し、不揮発分２８％の金属包装材用水性塗料を得た。得られた塗料のηHは１１９ｍＰａ・ｓであり、ηL／ηHは５．６であった。表面張力は２７．４ｍＮ／ｍであった。
【０１０２】
［比較例４］
「Ｈｙｄｒｏｃｅｒ２５７」の代わりにワックス水性分散体（Ｂ−３）を１．５部用い、水を６部添加した以外は、実施例１と同様にして不揮発分２８％の金属包装材用水性塗料を得た。得られた塗料のηHは４９ｍＰａ・ｓであり、ηL／ηHは３．５であった。表面張力は２６．９ｍＮ／ｍであった。
【０１０３】
［物性の評価］
実施例１〜１２、比較例１〜４で得られた金属包装材用水性塗料の塗装性を評価した。また、各水性塗料を塗装して試験パネルを作成し、下記に示す項目において塗膜の諸物性を評価した。尚、試験パネルは、０．２６ｍｍ厚のアルミ板上に各水性塗料を乾燥塗膜重量が４５ｍｇ／ｄｍ2となるようバーコーターで塗装し、次いで、２５０℃に設定されたオーブンにて１分間焼付けて作成した。
【０１０４】
＜塗装性＞
リバースコーターを用い、実施例１〜１２、及び比較例１〜４で得られた金属包装材用水性塗料の塗装性を確認した。室温２６℃で塗膜量４５ｍｇ／ｄｍ2になるように、リバースコーターの条件を「周速比：バックアップロール／アプリケーションロール／ピックアップロール＝１／１．１〜１．７／０．３」として塗装しその塗膜状態を目視にて評価した。塗装は、バックアップロール上に貼付した、枚葉状のアルミニウム板を基材としておこなった。評価基準は下記のとおりである。
◎：塗装欠陥なし。良好。
○：ごくわずかに塗装ムラ、ロール目、ワキのいずれかがある。実用上問題なし。
△：はっきりと塗装ムラ、ロール目、ワキのいずれかがある。使用できない。
×：著しい塗装ムラ、ロール目、ワキのいずれかがある。使用できない。
【０１０５】
＜動摩擦係数＞
試験パネルの塗膜面に、３個の鋼球がついた重さ１ｋｇの錘を、鋼球が塗膜面と接するようにして乗せ、この錘を１５０ｃｍ／分の速さで引っ張り、このときの動摩擦係数を測定した。動摩擦係数が小さいほど滑り性は良好である。
【０１０６】
＜引っ掻き測定＞
トライボギアＨＥＩＤＯＮ−２２Ｈ（新東科学（株）製）を使用し、引っ掻き針ダイヤ１００ミクロン、引っ掻き長さ５０ｍｍ、引っ掻き速度３００ｍｍ／分の条件において、連続的に０〜５００ｇまで荷重を掛けて引っ掻き測定を行った。塗膜に傷が発生し、その傷がアルミ基材に到達した際の荷重を測定した。
◎：傷の発生なし。良好。
○：荷重４００ｇ以上。実用上問題なし。
△：荷重３００ｇ以上４００ｇ未満。使用できない。
×：荷重３００ｇ未満。使用できない。
【０１０７】
＜耐摩耗性＞
トライボギアＨＥＩＤＯＮ−２２Ｈ（新東科学（株）製）を使用し、荷重１０００ｇ、往復幅２ｍｍ、往復速度３００ｍｍ／分の条件において、接触子φ３ｍｍのステンレス球を試験パネル上で往復運動させた。塗膜に傷が発生し、その傷がアルミ基材に到達するまでの往復回数を測定した。
◎：往復回数が１０００回以上。良好。
○：５００回以上１０００回未満。実用上問題なし。
△：２００回以上５００回未満。使用できない。
×：２００回未満。使用できない。
【０１０８】
＜折り曲げ加工性＞
試験パネルを大きさ３０ｍｍ×５０ｍｍに切断し、塗膜を外側にして、試験部位が３０ｍｍの幅になるように手で予め折り曲げ、この２つ折りにした試験片の間に厚さ０．２６ｍｍのアルミ板を５枚はさみ、１ｋｇの荷重を高さ４０ｃｍから折り曲げ部に落下させて完全に折り曲げた。次いで、試験片の折り曲げ先端部を濃度１％の食塩水中に浸漬させ、試験片の、食塩水中に浸漬されていない金属部分と、食塩水との間を６．０Ｖ×６秒通電した時の電流値を測定した。
塗膜の加工性が乏しい場合、折り曲げ加工部の塗膜がひび割れて、下地の金属板が露出して導電性が高まるため、高い電流値が得られる。
◎：５．０ｍＡ未満。良好。
○：５．０ｍＡ以上１０ｍＡ未満。実用上問題なし。
△：１０ｍＡ以上２０ｍＡ未満。使用できない。
×：２０ｍＡ以上。使用できない。
【０１０９】
＜密着性＞
試験パネルを水に浸漬したまま、レトルト釜で１３０℃−１時間レトルト処理を行った。処理後の塗膜面にカッターにてクロスカットをした後、セロハン粘着テープを貼着し、強く剥離した後の塗膜面の剥離状態について評価を行った。
◎：全く剥離なし。良好。
○：５％未満の剥離あり。実用上問題なし。
△：５〜２０％の剥離あり。使用できない。
×：２０％を超える剥離あり。使用できない。
【０１１０】
＜耐水性＞
試験パネルを水に浸漬したまま、レトルト釜で１３０℃−１時間レトルト処理を行い、塗膜の外観について目視で評価した。
◎：未処理の塗膜と変化なし。良好。
○：軽微な白化。実用上問題なし。
△：やや白化。使用できない。
×：著しく白化。使用できない。
【０１１１】
＜ワックス堆積性＞
製蓋プレス機を用いて、各試験パネルにつき２００枚の製蓋加工を行った後、試験パネルからプレス金型に付着堆積したワックスについて目視で評価した。
◎：堆積物なし。良好。
○：わずかに堆積物あり。実用上問題なし。
△：堆積物あり。使用できない。
×：著しく堆積物あり。使用できない。
【０１１２】
表２に実施例１〜１２、及び比較例１〜４で得られた金属包装材用水性塗料の塗装性、及びこれら水性塗料から得られた塗膜物性の評価結果を示す。
【０１１３】
【表１】
2014055204.tif 000002
【０１１４】
【表２】
2014055204.tif 000003
【０１１５】
表２に示すように、実施例１〜１２の金属包装材用水性塗料は、すべての物性が良好であったのに対し、比較例１〜４の金属包装材用水性塗料では物性のいずれかが不良であり、全てが良好となるものは得られなかった。